(57)【要約】【課題】粘着層と該粘着層から剥離可能な層（剥離層）とが共押出成形された粘着シートであって、該粘着層のベースポリマーがアクリル系重合体である粘着シートを提供する。【解決手段】本発明によると、アクリル系ブロック共重合体をベースポリマーとする粘着層１２と、粘着層１２の第一面１２Ａに積層されたＲＡ層１４と、粘着層１２の第二面１２Ｂに積層されたＲＢ層１６と、が共押出成形された粘着シート１０が提供される。ＲＡ層１４およびＲＢ層１６は、いずれも、粘着層１２から剥離可能である。【選択図】図１
2011256320.tif 000002
【特許請求の範囲】
【請求項１】
アクリル系ブロック共重合体をベースポリマーとする粘着層と、
前記粘着層の第一面に積層され、該粘着層から剥離可能なＲＡ層と、
前記粘着層の第二面に積層され、該粘着層から剥離可能なＲＢ層と、
が共押出成形された、粘着シート。
【請求項２】
前記アクリル系ブロック共重合体は、少なくとも一つのアクリレートブロックと、少なくとも一つのメタクリレートブロックとを備える、請求項１に記載の粘着シート。
【請求項３】
前記アクリル系ブロック共重合体の重量平均分子量（Ｍｗ）が３×１０４〜３０×１０４である、請求項１または２に記載の粘着シート。
【請求項４】
前記粘着層の厚みが２μｍ〜２００μｍである、請求項１から３のいずれか一項に記載の粘着シート。
【請求項５】
前記ＲＡ層および前記ＲＢ層は、少なくとも前記粘着層側の表面が、ポリオレフィンを主成分とする剥離面形成用組成物により構成されている、請求項１から４のいずれか一項に記載の粘着シート。
【請求項６】
前記ＲＡ層および前記ＲＢ層の厚みがいずれも１０μｍ〜５００μｍである、請求項１から５のいずれか一項に記載の粘着シート。
【請求項７】
測定温度２３℃、引張速度１０ｍ／分、剥離角度１８０度の条件において、前記粘着層から前記ＲＡ層を剥離する際の剥離力および前記ＲＢ層を剥離する際の剥離力がいずれも５．０Ｎ／２０ｍｍ以下である、請求項１から６のいずれか一項に記載の粘着シート。
【請求項８】
測定温度２３℃、引張速度３００ｍｍ／分、剥離角度１８０度の条件において、前記粘着層のＳＵＳ板に対する粘着力が１．０Ｎ／２０ｍｍ以上である、請求項１から７のいずれか一項に記載の粘着シート。
【請求項９】
光学部品の貼り合わせに使用される、請求項１から８のいずれか一項に記載の粘着シート。
【発明の詳細な説明】
【技術分野】
【０００１】
本発明は、アクリル系ブロック共重合体をベースポリマーとする粘着（感圧接着ともいう。以下同じ。）層を備えた粘着シートに関する。
【背景技術】
【０００２】
アクリル系重合体は、透明性や耐候性に優れ、またモノマーの組成比やポリマーの構造によって多彩な特性を発揮し得ることから、粘着剤のベースポリマーとして好適である。例えば、アクリル系モノマーを主モノマーとする２以上のブロックが連なったアクリル系ブロック共重合体をベースポリマーに用いた粘着剤が提案されている。この種の粘着剤に関する技術文献として特許文献１〜８が挙げられる。なお、特許文献９，１０は、成形材料等の用途向けのアクリル系ブロック共重合体に関する技術文献である。特許文献１１は、結晶性樹脂層の片側にアクリル系ブロック共重合体層を有する構成や、二つの結晶性樹脂層がアクリル系ブロック共重合体層を挟んで粘着一体化した構成の多層フィルムに関する技術文献である。
【先行技術文献】
【特許文献】
【０００３】
【特許文献１】特開２００１−２３４１４６号公報
【特許文献２】特開２００１−３４８５５３号公報
【特許文献３】特開平９−１２５０１９号公報
【特許文献４】特開２００５−３０７０６３号公報
【特許文献５】特開平１１−３２３０７２号公報
【特許文献６】特開２００３−１０５３００号公報
【特許文献７】特開２００９−１０２４６７号公報
【特許文献８】特開２００９−２４９５４１号公報
【特許文献９】特開２００２−９７２３８号公報
【特許文献１０】特開２００５−５４０６５号公報
【特許文献１１】特開２００９−１２５９８５号公報
【特許文献１２】特開２００７−１８５７８１号公報
【発明の概要】
【発明が解決しようとする課題】
【０００４】
ところで、特許文献１２には、ポリアミド系樹脂からなる剥離層（Ａ）と、非晶性α−オレフィン系重合体およびプロピレン系重合体からなる粘着層（Ｂ）と、熱可塑性樹脂からなる基材層（Ｃ）とが、（Ａ）／（Ｂ）／（Ｃ）の順に共押出成形された表面保護フィルムが記載されている。かかる形態の表面保護フィルムは、被着体に貼着される粘着面上にはフィルム成膜時に剥離層が共押出法により積層され、粘着面は使用されるまで空気中から隔離されるので、フィルムの粘着面の清浄性に優れるとされている（特許文献１２の第００１１項等）。
【０００５】
しかしながら、粘着層のベースポリマーがアクリル系重合体である構成では、該粘着層と剥離層とが共押出しにより積層された実用的な粘着シートは実現されていなかった。また、特許文献１２の構成において、粘着層（Ｂ）の組成をアクリル系ブロック共重合体に変更し、特許文献１２で剥離層（Ａ）の形成に用いたポリアミド系樹脂を上記アクリル系ブロック共重合体と共押出成形すると、得られた積層フィルムは、ポリアミド系樹脂層がアクリル系ブロック共重合体層（粘着層）の剥離ライナーとして機能しない（すなわち、粘着層からポリアミド系樹脂層を適切に剥離することのできない）ものとなってしまう。
【０００６】
本発明は、粘着層と該粘着層から剥離可能な層（剥離層）とが共押出成形された粘着シートであって、上記粘着層のベースポリマーがアクリル系重合体である粘着シートを提供することを目的とする。
【課題を解決するための手段】
【０００７】
本発明によると、アクリル系ブロック共重合体をベースポリマーとする粘着層と、前記粘着層の第一面に積層され、該粘着層から剥離可能なＲＡ層と、前記粘着層の第二面に積層され、該粘着層から剥離可能なＲＢ層と、が共押出成形された粘着シートが提供される。上記粘着層は、アクリル系ブロック共重合体をベースポリマーとするので、アクリル系重合体の特長を活かして透明性に優れたものとなり得る。上記ＲＡ層（第一剥離層）およびＲＢ層（第二剥離層）は、いずれも上記粘着層の剥離ライナーとして機能し得る。したがって、上記構成の粘着シートは、上記粘着層からＲＡ層およびＲＢ層を剥離して、該粘着層の両面（第一面および第二面）を被着体に対する粘着面（第一粘着面および第二粘着面）として使用することができる。換言すれば、上記粘着層を両面接着性の粘着フィルムとして用いることができる。かかる使用態様では、上該粘着層が高い透明性を実現し得る組成であることが特に有意義である。上記粘着層の第一粘着面および第二粘着面は、上記粘着シートの成形時に該粘着層との共押出により積層された第一、第二剥離層によってそれぞれ保護されている。これらの剥離層が除去されるまでは粘着層が外部に露出することがないので、粘着層の両粘着面を清浄に維持することができる。したがって、使用時まで良好な粘着性能が維持されやすく、粘着面へのゴミ付着等が回避されるので粘着層の外観品質にも優れる。このことは、上記粘着層を両面接着性粘着フィルムとして使用する場合に特に有意義である。
【０００８】
前記粘着層のベースポリマーたるアクリル系ブロック共重合体は、例えば、少なくとも一つのアクリレートブロックと、少なくとも一つのメタクリレートブロックとを備えるブロック共重合体であり得る。かかる構造のアクリル系ブロック共重合体は、粘着層の押出成形性と粘着特性とを高レベルで両立させるのに適している。
【０００９】
前記アクリル系ブロック共重合体の重量平均分子量（Ｍｗ）は、例えば、３×１０４〜３０×１０４であり得る。かかるＭｗを有するアクリル系ブロック共重合体は、粘着層の押出成形性と粘着特性とを高レベルで両立させるのに適している。
【００１０】
前記ＲＡ層および前記ＲＢ層（第一剥離層および第二剥離層）は、少なくとも粘着層側の表面（剥離面）が、ポリオレフィンを主成分とする剥離面形成用組成物により構成されていることが好ましい。かかる構成の剥離層は、上記粘着層からの剥離性に優れたものとなり得る。好ましい一態様では、前記ＲＡ層およびＲＢ層の全体が、ポリオレフィンを主成分とする組成物からなる。上記ポリオレフィンとしては、ポリエチレン（ＰＥ）を好ましく採用し得る。上記ポリオレフィンの好適例として、低密度ポリエチレン（ＬＤＰＥ）および線状低密度ポリエチレン（ＬＬＤＰＥ）が挙げられる。
【００１１】
前記粘着層の厚みは、例えば２μｍ〜２００μｍ程度であり得る。また、前記ＲＡ層の厚みは、例えば１０μｍ〜５００μｍ程度であり得る。前記ＲＢ層の厚みは、例えば１０μｍ〜５００μｍ程度であり得る。ＲＡ層の厚みとＲＢ層の厚みとは、同一であってもよく、互いに異なってもよい。
【００１２】
ここに開示される粘着シートの好ましい一態様では、測定温度２３℃、引張速度１０ｍ／分、剥離角度１８０度の条件において、前記粘着層から前記ＲＡ層を剥離する際の剥離力および前記ＲＢ層を剥離する際の剥離力が、いずれも５．０Ｎ／２０ｍｍ以下である。かかる剥離力を示す粘着シートは、ＲＡ層およびＲＢ層の剥離性に優れるので好ましい。
【００１３】
ここに開示される粘着シートの他の好ましい一態様では、測定温度２３℃、引張速度３００ｍｍ／分、剥離角度１８０度の条件において、前記粘着層のステンレス鋼板（ＳＵＳ板）に対する粘着力が１．０Ｎ／２０ｍｍ以上である。この粘着力は、上記粘着層から上記ＲＡ層および上記ＲＢ層を剥離する際の剥離力よりも高い値であることが好ましい。
【００１４】
この明細書によると、また、アクリル系ブロック共重合体をベースポリマーとする粘着層と、前記粘着層の第一面に積層され該粘着層から剥離可能なＲＡ層と、前記粘着層の第二面に積層され該粘着層から剥離可能なＲＢ層と、を備える積層構造の粘着シートを製造する方法が提供される。その方法は、前記アクリル系ブロック共重合体をベースポリマーとして含む粘着層形成用組成物と、前記ＲＡ層を形成するＲＡ層形成用組成物と、前記第ＲＢ層を形成するＲＢ層形成用組成物と、を共押出成形することを特徴とする。ＲＡ層およびＲＢ層形成用の組成物としては、ポリオレフィン（例えばポリエチレン）をベースポリマーとする熱可塑性樹脂材料を好ましく用いことができる。かかる製造方法は、ここに開示されるいずれかの粘着シートを製造する方法として好適に採用され得る。
【００１５】
ここに開示されるいずれかの粘着シート（ここに開示されるいずれかの方法により製造された粘着シートであり得る。）は、優れた透明性を発揮し得るとともに両面接着性の粘着フィルムとして使用し得る粘着層を備え、かつ該粘着層の粘着面を使用時（貼付時）まで清浄に維持するのに適した構成を有することから、例えば、光学部品の貼り合わせに使用される粘着シートとして好適である。
【図面の簡単な説明】
【００１６】
【図１】本発明に係る粘着シートの一構成例を示す模式図である。
【図２】本発明に係る粘着シートの他の一構成例を示す模式図である。
【発明を実施するための形態】
【００１７】
以下、本発明の好適な実施形態を説明する。なお、本明細書において特に言及している事項以外の事柄であって本発明の実施に必要な事柄は、当該分野における従来技術に基づく当業者の設計事項として把握され得る。本発明は、本明細書に開示されている内容と当該分野における技術常識とに基づいて実施することができる。
【００１８】
本発明により提供される粘着シートの典型的な構成例を図１に模式的に示す。この粘着シート１０は、アクリル系ブロック共重合体をベースポリマーとする粘着層１２と、その第一面１２Ａに積層されたＲＡ層（第一剥離層）１４と、第二面１２Ｂに積層されたＲＢ層（第二剥離層）１６とを備える。粘着シート１０は、これら粘着層１２、ＲＡ層１４およびＲＢ層１６が共押出により成形された多層シートとして構成されている。図１に示す例では、長尺なテープ状の粘着シート１０が、ＲＡ層１４が外側となるようにしてロール状に巻かれている。
【００１９】
粘着層１２は、２３℃において粘着性を示す層であって、例えば、後述する方法で測定される粘着力が１．０Ｎ／２０ｍｍ以上（典型的には１．０Ｎ／２０ｍｍ以上５０．０Ｎ／２０ｍｍ以下）であることが好ましい。ＲＡ層１４およびＲＢ層１６は、それぞれ、粘着層１２の第一面１２Ａおよび第二面１２Ｂから剥離可能である。これらＲＡ層１４およびＲＢ層１６を粘着層１２から剥離することにより（より詳しくは、ＲＡ層１４の剥離面１４Ａを粘着層１２の第一面１２Ａから剥離し、ＲＢ層１６の剥離面１６Ａを粘着層１２の第二面１２Ｂから剥離することにより）、粘着層１２を両面接着性の粘着フィルム（基材レス粘着フィルム）として用いることができる。
【００２０】
ここに開示される技術における粘着層は、アクリル系ブロック共重合体をベースポリマー（ポリマー成分のうちの主成分、すなわち５０質量％以上を占める成分）とする粘着剤からなる。このようなアクリル系ブロック共重合体は、一種を単独で、または二種以上を組み合わせて用いることができる。上記アクリル系ブロック共重合体としては、少なくとも一つのアクリレートブロック（以下、Ａｃブロックともいう。）と、少なくとも一つのメタクリレートブロック（以下、ＭＡｃブロックともいう。）とを備えるものを好ましく用いることができる。例えば、ＡｃブロックとＭＡｃブロックとが交互に配置された構造のブロック共重合体が好ましい。ＡｃブロックとＭＡｃブロックとの合計ブロック数は３以上（例えば３〜５）であることが好ましい。
【００２１】
上記Ａｃブロックは、典型的には、アクリル酸エステルを主モノマー（すなわち該ブロックを構成するモノマー単位のうち５０質量％以上を占める成分）とする。上記モノマー単位のうち７５質量％以上がアクリル酸エステルであってもよく、９０質量％以上であってもよい。好ましい一態様では、上記アクリル系ブロック共重合体に含まれるＡｃブロック（二以上のＡｃブロックを備えるアクリル系ブロック共重合体では、それらのうち少なくとも一つのＡｃブロックであってもよく、全てのＡｃブロックであってもよい。）を構成するモノマー単位が、実質的に、一種または二種以上（典型的には一種）のアクリル酸エステルのみからなる。あるいは、Ａｃブロックが、アクリル酸エステルと他のモノマー（例えばメタクリル酸エステル）との共重合体であってもよい。
【００２２】
Ａｃブロックを構成するアクリル酸エステルの例としては、以下のものが挙げられる。
アクリル酸の脂肪族炭化水素エステル；例えば、メチルアクリレート、エチルアクリレート、ｎ−プロピルアクリレート、イソプロピルアクリレート、ｎ−ブチルアクリレート、イソブチルアクリレート、ｔｅｒｔ−ブチルアクリレート、ｎ−ペンチルアクリレート、ｎ−ヘキシルアクリレート、ｎ−ヘプチルアクリレート、ｎ−オクチルアクリレート、２−エチルヘキシルアクリレート、ノニルアクリレート、イソノニルアクリレート、デシルアクリレート、ドデシルアクリレート、ステアリルアクリレート等。
アクリル酸の脂環式炭化水素エステル；例えば、シクロヘキシルアクリレート、イソボルニルアクリレート等。
アクリル酸の芳香族炭化水素エステル；例えば、フェニルアクリレート、ベンジルアクリレート、トルイルアクリレート等。
【００２３】
エーテル結合を含むアルコールとアクリル酸とのエステル；例えば、２−メトキシエチルアクリレート、２−メトキシブチルアクリレート等の、アルコキシアルキルアクリレート；グリリシジルアクリレート、メチルグリシジルアクリレート等の、エポキシ基を有するアクリレート。
水酸基を有するアクリレート；例えば、２−ヒドロキシエチルアクリレート、２−ヒドロキシプロピルアクリレート、３−ヒドロキシプロピルアクリレート、２−ヒドロキシブチルアクリレート、４−ヒドロキシブチルアクリレート等の、ヒドロキシアルキルアクリレート。
アミノ基を有するアクリレート；例えば、２−アミノエチルアクリレート、Ｎ，Ｎ−ジメチルアミノエチルアクリレート、Ｎ，Ｎ−ジメチルアミノプロピルアクリレート等。
アルコキシシリル基を有するアクリレート；例えば、３−アクリロキシプロピルトリメトキシシラン、３−アクリロキシプロピルトリエトキシシラン、３−アクリロキシプロピルメチルジメトキシシラン、３−アクリロキシプロピルメチルジエトキシシラン等。
アクリル酸のアルキレンオキサイド付加物；例えば、式：ＣＨ２＝ＣＨＣＯＯ（ＣＨ２ＣＨ２Ｏ）ｎＨ；で表わされるエチレンオキサイド付加物（ｎは、例えば１〜１０）。
【００２４】
Ａｃブロックを構成するモノマーは、その５０質量％以上（７５質量％以上であってもよく、実質的に全部であってもよい。）がアクリル酸の炭化水素エステルであることが好ましく、なかでもアクリル酸の脂肪族炭化水素エステル（アルキルアクリレート）であることが好ましい。かかるアルキルアクリレートとして、アルキル基の炭素原子数が１〜２０（好ましくは１〜１４）のアルキルアクリレートが例示される。
【００２５】
好ましい一態様では、Ａｃブロックを構成するモノマーのうち５０質量％以上（７５質量％以上であってもよく、実質的に全部であってもよい。）が、アルキル基の炭素原子数が１〜１０のアルキルアクリレートである。なかでも好ましいアルキルアクリレートとして、ｎ−ブチルアクリレート（ＢＡ）、２−エチルヘキシルアクリレート（２ＥＨＡ）、ｔｅｒｔ−ブチルアクリレート、メチルアクリレート、が挙げられる。例えば、Ａｃブロックを構成するモノマーが実質的にＢＡ単独である構成、２ＥＨＡ単独である構成、ＢＡおよび２ＥＨＡの二種からなる構成、等を好ましく採用し得る。
【００２６】
上記ＭＡｃブロックは、典型的には、メタクリル酸エステルを主モノマー（すなわち該ブロックを構成するモノマー単位のうち５０質量％以上を占める成分）とする。上記モノマー単位のうち７５質量％以上がメタクリル酸エステルであってもよく、９０質量％以上であってもよい。好ましい一態様では、上記アクリル系ブロック共重合体に含まれるＭＡｃブロック（二以上のＭＡｃブロックを備えるアクリル系ブロック共重合体では、それらのうち少なくとも一つのＭＡｃブロックであってもよく、全てのＭＡｃブロックであってもよい。）を構成するモノマー単位が、実質的に、一種または二種以上（典型的には一種）のメタクリル酸エステルのみからなる。あるいは、ＭＡｃブロックが、メタクリル酸エステルと他のモノマー（例えばアクリル酸エステル）との共重合体であってもよい。
【００２７】
ＭＡｃブロックを構成するメタクリル酸エステルの例としては、以下のものが挙げられる。
メタクリル酸の脂肪族炭化水素エステル；例えば、メチルメタクリレート、エチルメタクリレート、ｎ−プロピルメタクリレート、イソプロピルメタクリレート、ｎ−ブチルメタクリレート、イソブチルメタクリレート、ｔｅｒｔ−ブチルメタクリレート、ｎ−ペンチルメタクリレート、ｎ−ヘキシルメタクリレート、ｎ−ヘプチルメタクリレート、ｎ−オクチルメタクリレート、２−エチルヘキシルメタクリレート、ノニルメタクリレート、イソノニルメタクリレート、デシルメタクリレート、ドデシルメタクリレート、ステアリルメタクリレート等。
メタクリル酸の脂環式炭化水素エステル；例えば、シクロヘキシルメタクリレート、イソボルニルメタクリレート等。
メタクリル酸の芳香族炭化水素エステル；例えば、フェニルメタクリレート、トルイルメタクリレート、ベンジルメタクリレート等。
【００２８】
エーテル結合を含むアルコールとメタクリル酸とのエステル；例えば、２−メトキシエチルメタクリレート、２−メトキシブチルメタクリレート等の、アルコキシアルキルメタクリレート；グリリシジルメタクリレート、メチルグリシジルメタクリレート等の、エポキシ基を有するメタクリレート。
水酸基を有するメタクリレート；例えば、２−ヒドロキシエチルメタクリレート、２−ヒドロキシプロピルメタクリレート、３−ヒドロキシプロピルメタクリレート、２−ヒドロキシブチルメタクリレート、４−ヒドロキシブチルメタクリレート等の、ヒドロキシアルキルメタクリレート。
アミノ基を有するメタクリレート；例えば、２−アミノエチルメタクリレート、Ｎ，Ｎ−ジメチルアミノエチルメタクリレート、Ｎ，Ｎ−ジメチルアミノプロピルメタクリレート等。
アルコキシシリル基を有するメタクリレート；例えば、３−メタクリロキシプロピルトリメトキシシラン、３−メタクリロキシプロピルトリエトキシシラン、３−メタクリロキシプロピルメチルジメトキシシラン、３−メタクリロキシプロピルメチルジエトキシシラン等。
メタクリル酸のアルキレンオキサイド付加物；例えば、式：ＣＨ２＝Ｃ（ＣＨ３）ＣＯＯ（ＣＨ２ＣＨ２Ｏ）ｎＨ；で表わされるエチレンオキサイド付加物（ｎは、例えば１〜１０）。
【００２９】
ＭＡｃブロックを構成するモノマーは、その５０質量％以上（７５質量％以上であってもよく、実質的に全部であってもよい。）がメタクリル酸の炭化水素エステルであることが好ましく、なかでもメタクリル酸の脂肪族炭化水素エステル（アルキルメタクリレート）であることが好ましい。かかるアルキルメタクリレートとして、アルキル基の炭素原子数が１〜２０（好ましくは１〜１４）のアルキルメタクリレートが例示される。
【００３０】
好ましい一態様では、ＭＡｃブロックを構成するモノマーのうち５０質量％以上（７５質量％以上であってもよく、実質的に全部であってもよい。）が、アルキル基の炭素原子数が１〜４のアルキルメタクリレートである。なかでも好ましいアルキルメタクリレートとして、メチルメタクリレート（ＭＭＡ）およびエチルメタクリレート（ＥＭＡ）が挙げられる。例えば、上記モノマー単位が実質的にＭＭＡ単独である構成、ＥＭＡ単独である構成、ＭＭＡおよびＥＭＡの二種からなる構成、等を好ましく採用し得る。
【００３１】
ここに開示される技術におけるアクリル系ブロック共重合体は、ＡＢ型、ＡＢＡ型、ＡＢＡＢ型、ＡＢＡＢＡ型等のように、凝集力や弾性に優れた硬い構造のポリマーからなるＡブロックと、粘性に優れた柔らかい構造のポリマーからなるＢブロックとが交互に配置されるように共重合されたものであり得る。このような構造のアクリル系ブロック共重合体をベースポリマーとする粘着剤は、凝集力や弾性と粘性とを高度に両立させた粘着層となり得る。また、かかる組成の粘着剤は、押出成形性に優れたものとなり得るので好ましい。分子の両端にＡブロックが配された構造のアクリル系ブロック共重合体（ＡＢＡ型、ＡＢＡＢＡ型等）を好ましく採用し得る。かかる構造のアクリル系ブロック共重合体は、凝集性と熱可塑性とのバランスの良いものとなりやすいので好ましい。
【００３２】
なお、アクリル系ブロック共重合体が二以上のＡブロックを有する場合において、それらのＡブロックのモノマー組成、分子量（重合度）、構造等は、互いに同一であってもよく異なってもよい。アクリル系ブロック共重合体が二以上のＢブロックを有する場合における該Ｂブロックについても同様である。
【００３３】
上記Ａブロックとしては、上述のようなＭＡｃブロックを好ましく採用し得る。上記Ｂブロックとしては、上述のようなＡｃブロックを好ましく採用し得る。好ましい一態様では、アクリル系ブロック共重合体が、ＭＡｃブロック−Ａｃブロック−ＭＡｃブロック（ＡＢＡ型）構造のトリブロック共重合体である。例えば、このようなトリブロック共重合体であって、二つのＭＡｃブロックが実質的に同一のモノマー組成を有するものを好ましく採用し得る。
【００３４】
アクリル系ブロック共重合体に含まれるＭＡｃブロックの質量（二つ以上のＭＡｃブロックを含む場合にはそれらの合計質量）と、Ａｃブロックの質量（二つ以上のＡｃブロックを含む場合にはそれらの合計質量）との割合は、ＭＡｃブロック／Ａｃブロックの質量比が４／９６〜９０／１０（通常は７／９３〜８０／２０、好ましくは１０／９０〜７０／３０、例えば２０／８０〜５０／５０）となる範囲とすることができる。ＭＡｃブロックの割合が多すぎると、粘着力が不足しがちとなる場合がある。Ａｃブロックの割合が多すぎると、凝集力や弾性が不足しやすくなる。その結果、粘着特性のバランスが損なわれたり、粘着層に対するＲＡ層およびＲＢ層の剥離性が不足したりすることがあり得る。
【００３５】
アクリル系ブロック共重合体として、通常は、重量平均分子量（Ｍｗ）が３×１０４〜３０×１０４程度のものを適宜採用することができる。Ｍｗが３．５×１０４〜２５×１０４程度のアクリル系ブロック共重合体が好ましく、より好ましくは４×１０４〜２０×１０４（例えば５×１０４〜１５×１０４）である。アクリル系ブロック共重合体のＭｗが小さすぎると、粘着特性（例えば凝集性）が低下しやすくなったり、ＲＡ層およびＲＢ層の剥離性が不足したりすることがあり得る。Ｍｗが大きすぎるとアクリル系ブロック共重合体の熱可塑性が不足し、粘着層の共押出成形性が低下しがちとなる場合があり得る。
【００３６】
なお、ここでいうアクリル系ブロック共重合体のＭｗは、当該共重合体を適当な溶媒（例えばテトラヒドロフラン（ＴＨＦ））に溶かして調製したサンプルにつきゲルパーミエーションクロマトグラフィ（ＧＰＣ）測定を行って求められる、ポリスチレン換算の値をいう。具体的には、後述する実施例に記載の条件でＧＰＣ測定を行うことにより、アクリル系ブロック共重合体のＭｗを求めることができる。
【００３７】
Ａｃブロックのガラス転移温度（Ｔｇ）は、例えば−８０℃〜−１０℃であり得る。通常は、Ｔｇが−７５℃〜−２０℃（例えば−７５℃〜−５０℃）であるＡｃブロックが好ましい。ＭＡｃブロックのＴｇは、例えば４０℃〜２４０℃であり得る。通常は、Ｔｇが６０℃〜２３０℃（例えば８０℃〜２３０℃）であるＭＡｃブロックが好ましい。ここで、ＡｃブロックおよびＭＡｃブロックのＴｇとは、当該ブロックを構成する各モノマーの単独重合体（ホモポリマー）のＴｇおよび該モノマーの質量分率（共重合割合）に基づいてフォックス（ＦＯＸ）の式から求められる値をいう。ホモポリマーのＴｇとしては、公知資料である日刊工業新聞社の「粘着技術ハンドブック」またはＷｉｌｅｙ−Ｉｎｔｅｒｓｃｉｅｎｃｅの「ポリマーハンドブック（Ｐｏｌｙｍｅｒ  Ｈａｎｄｂｏｏｋ）」に記載の値を採用するものとする。例えば、ここに開示される技術におけるホモポリマーのＴｇとして、２ＥＨＡについては−７０℃、ＢＡについては−５４℃、ＭＭＡについては１０５℃を採用するものとする。
【００３８】
ここに開示される技術におけるアクリル系ブロック共重合体には、アクリル酸エステルおよびメタクリル酸エステル以外のモノマー（その他モノマー）が共重合されていてもよい。上記その他モノマーとしては、アクリロニトリル、メタクリロニトリル等のシアノ基含有ビニル化合物；酢酸ビニル、プロピオン酸ビニル等のビニルエステル類；スチレン、α−メチルスチレン等の芳香族ビニル化合物；Ｎ−ビニルピロリドン等のビニル基含有複素環化合物；アクリルアミド、メタクリルアミド等のアミド基含有ビニル化合物；等を例示することができる。他の例として、アクリル酸、メタクリル酸等の不飽和モノカルボン酸；マレイン酸、フマル酸等の不飽和ジカルボン酸；上記モノまたはジカルボン酸の塩（ナトリウム塩、カリウム塩等）；無水マレイン酸等の不飽和ジカルボン酸無水物；のような酸性基含有モノマーが挙げられる。さらに他の例として、メチル  （トリフルオロメチル）アクリレート、エチル  ２−（トリフルオロメチル）アクリレート、エチル  ２−（パーフルオロエチル）アクリレート、メチル  （ジパーフルオロメチル）アクリレート、エチル  ２−（パーフルオロヘキシル）アクリレート、エチル  ２−（パーフルオロデシル）アクリレート、エチル  ２−（パーフルオロヘキサデシル）アクリレート、２−（パーフルオロブチル）エチル  ２−（パーフルオロエチル）アクリレート、２−（パーフルオロエチル）メチル  ２−（パーフルオロメチル）アクリレート等の、アクリロイル基にフッ化アルキル基が結合した構造のアルキルアクリレート、フッ化アルキルアクリレートおよびフッ化アルキルメタクリレートが挙げられる。
【００３９】
上記その他モノマーは、例えば、粘着層の特性（粘着特性、押出成形性等）を調整する目的で使用され得る。かかるモノマーに由来する構造部分は、典型的には、アクリル系ブロック共重合体を構成する少なくとも一つのブロック（ＡｃブロックでもＭＡｃブロックでもよい。）に、ランダム共重合体、ブロック共重合体、グラフト共重合体等の形態で包含され得る。ただし、上記その他モノマーの使用量が多すぎると、粘着層の透明性が損なわれたり、ＲＡ層およびＲＢ層の剥離性が不足しやすくなったりする場合があり得る。通常は、上記その他モノマーの使用量を、アクリル系ブロック共重合体を構成する全モノマーの２０質量％以下とすることが適当であり、好ましくは１０質量％以下、より好ましくは５質量％以下である。好ましい一態様では、アクリル系ブロック共重合体が上記その他モノマーを実質的に含有しない。特に、上記酸性基含有モノマーが実質的に共重合されていないアクリル系ブロック共重合体が好ましい。かかるアクリル系ブロック共重合体をベースポリマーとする粘着層は、より被着体を腐食する性質の低いものとなり得るので好ましい。例えば、ＩＴＯ（Ｉｎｄｉｕｍ  Ｔｉｎ  Ｏｘｉｄｅ）等のような透明電極を有する被着体（タッチパネルの構成部品等）を貼り合わせる用途向けの粘着シートでは、粘着層の被着体腐食性が低いことが特に有意義である。アクリル系ブロック共重合体に上記酸性基含有モノマーが実質的に共重合されていないことは、粘着層の溶融粘度が高くなりすぎることを回避するためにも有利である。
【００４０】
このようなアクリル系ブロック共重合体は、公知の方法（例えば、特許文献１、特許文献５を参照）により容易に合成することができ、あるいは市販品を容易に入手することができる。上記市販品の例としては、（株）クラレ製の商品名「ＬＡポリマー」シリーズ（例えば、ＬＡ２１４０ｅ，ＬＡ２２５０等の品番のもの）等が挙げられる。アクリル系ブロック共重合体の合成方法としては、リビング重合法を利用する方法を好ましく採用することができる。かかるリビング重合法によると、アクリル系重合体本来の透明性や耐候性を維持しつつ、リビング重合法独自の優れた構造制御により熱可塑特性に優れた（例えば、押出成形性のよい）アクリル系ブロック共重合体を合成し得る。また、分子量分布を狭くに制御し得ることから、低分子量成分の存在に起因する凝集性の不足（例えば、剥離層への糊移り）を抑えて、剥離層の剥離性に優れた粘着シートが実現され得る。
【００４１】
ここに開示される技術における粘着層は、粘着特性の制御等の目的で、必要に応じて、アクリル系ブロック共重合体以外の成分を含有することができる。かかる任意成分の例として、アクリル系ブロック共重合体以外のポリマー（比較的低重合度（例えば、重量平均分子量が５０００以下、典型的には５００〜５０００）の、オリゴマーとも称されるものであり得る。）が挙げられる。かかるポリマー（以下、任意ポリマーともいう。）として、アクリル系モノマーの単独重合体、アクリル系モノマー（上述したアクリル酸エステルおよびメタクリル酸エステルから選択される一種または二種以上であり得る。）を主モノマーとするランダム共重合体等の、ブロック構造を有しないアクリル系ポリマー；オレフィン系樹脂；シリコーン系ポリマー；等が例示される。
【００４２】
粘着層の透明性の観点から、上記任意ポリマーを粘着層に含有させる場合には、アクリル系ブロック共重合体との相溶性に優れたポリマーを選択することが好ましい。また、任意ポリマーの配合量は、粘着層の透明性を大きく損なわない程度とすることが好ましい。通常は、任意ポリマーの配合量を、アクリル系ブロック共重合体１００質量部当たり５０質量部以下とすることが適当であり、１０質量部以下とすることが好ましく、５質量部以下とすることがより好ましい。好ましい一態様では、粘着層がアクリル系ブロック共重合体以外のポリマーを実質的に含有しない。
【００４３】
粘着特性の制御（例えば粘着力の向上）等の目的で粘着層に含有させ得る任意成分の他の例として、粘着付与樹脂が挙げられる。粘着付与樹脂の種類は特に限定されず、例えば、炭化水素系粘着付与樹脂、テルペン系粘着付与樹脂、ロジン系粘着付与樹脂、フェノール系粘着付与樹脂、エポキシ系粘着付与樹脂、ポリアミド系粘着付与樹脂、エラストマー系粘着付与樹脂、ケトン系粘着付与樹脂等の、一般的に粘着剤に使用される粘着付与樹脂から一種または二種以上を適宜選択して用いることができる。
【００４４】
炭化水素系粘着付与樹脂としては、脂肪族系炭化水素樹脂、芳香族系炭化水素樹脂（キシレン樹脂等）、脂肪族系環状炭化水素樹脂、脂肪族・芳香族系石油樹脂（スチレン−オレフィン系共重合体等）、脂肪族・脂環族系石油樹脂、水素添加炭化水素樹脂、クマロン系樹脂、クマロン−インデン系樹脂等の各種の炭化水素系の樹脂が挙げられる。テルペン系粘着付与樹脂としては、α−ピネン重合体、β−ピネン重合体等のテルペン系樹脂；これらのテルペン系樹脂を変性（フェノール変性、芳香族変性、水素添加変性等）した変性テルペン系樹脂（例えば、テルペン−フェノール系樹脂、スチレン変性テルペン系樹脂、水素添加テルペン系樹脂等）；等が挙げられる。ロジン系粘着付与樹脂としては、ガムロジン、ウッドロジン等の未変性ロジン（生ロジン）；これらの未変性ロジンを水添化、不均化、重合等により変性した変性ロジン（水添ロジン、不均化ロジン、重合ロジン、その他の化学的に修飾されたロジン等）；その他の各種ロジン誘導体；等が挙げられる。フェノール系の粘着付与樹脂としては、レゾール型またはノボラック型のアルキルフェノールが例示される。
【００４５】
粘着層の透明性の観点から、上記のような粘着付与樹脂を粘着層に含有させる場合には、アクリル系ブロック共重合体との相溶性に優れたものを選択することが好ましい。また、粘着付与樹脂の配合量は、粘着層の透明性、耐候性、凝集性、剥離層の剥離性等の特性を大きく損なわない程度とすることが好ましい。通常は、粘着付与樹脂の配合量を、アクリル系ブロック共重合体１００質量部当たり１００質量部以下とすることが適当であり、８０質量部以下とすることが好ましく、６０質量部以下とすることがより好ましい。ここに開示される粘着シートは、粘着層が粘着付与樹脂を実質的に含有しない態様でも好ましく実施され得る。
【００４６】
ここに開示される技術における粘着層には、必要に応じて、酸化カルシウム、酸化マグネシウム、シリカ、酸化亜鉛、酸化チタンの等の充填材；染料や顔料等の着色剤；光安定剤（例えばヒンダードアミン系光安定剤）、紫外線吸収剤、酸化防止剤等の耐候安定剤；ポリエチレンイミン；のような添加剤を含有させることができる。また、例えば紫外線により架橋反応を起こすタイプの架橋剤を粘着層に含有させ、その粘着層と剥離層とを共押出しして粘着シートを成形した後に該粘着シートに適量の紫外線を照射して粘着層を架橋させることにより粘着特性を制御し得るように構成してもよい。架橋剤としては、上記のような紫外線硬化タイプのほか、可視光や電子線により架橋反応を起こすタイプの架橋剤を用いてもよい。なお、このような架橋剤を利用して粘着層を架橋させる場合には、該粘着層が充填剤や顔料等の光を遮る材料を含有しないか、あるいは該材料の含有量を低く（例えば、粘着層全体の質量の５質量％以下、好ましくは１質量％以下に）抑えることが望ましい。このことは、アクリル系ブロック共重合体の透明性を活かすという点からも好都合である。なお、押出成形時における流動性の観点から、粘着層に含まれるアクリル系ブロック共重合体は、少なくとも粘着シートの押出成形時までは実質的に非架橋であることが好ましい。
【００４７】
ここに開示される技術におけるＲＡ層およびＲＢ層は、粘着層の第一面および第二面のそれぞれに、該粘着層から剥離可能に積層された層（剥離層）である。これらの剥離層は、典型的には２３℃において非粘着性である。上記剥離層は、粘着層の剥離ライナーとして機能し得る層であることが好ましい。例えば、上記剥離層は、粘着層との間で界面剥離し得ることが好ましい。また、途中で裂けたり千切れたりすることなく、粘着層から連続的に引き剥がし可能であることが好ましい。
【００４８】
上記剥離層は、測定温度２３℃、引張速度１０ｍ／分、剥離角度１８０度の条件において、上記粘着層からＲＡ層を剥離する際の剥離力およびＲＢ層を剥離する際の剥離力がいずれも５．０Ｎ／２０ｍｍ以下であることが好ましい。剥離力が５．０Ｎ／２０ｍｍ以下であると、剥離層の剥がし出し（粘着シートの一部において粘着層の表面と剥離層の表面とを分離して、該剥離層を引き剥がす端緒とする操作）が容易であり、その後もスムーズに剥離することができるので、貼付作業性に優れる。ＲＡ層およびＲＢ層の少なくとも一方（好ましくは一方）の剥離力が２．０Ｎ／２０ｍｍ以下（例えば１．０Ｎ／２０ｍｍ以下）であることがより好ましい。なお、剥離層の剥離力が小さすぎても粘着シートの取扱性が低下する場合があるため、通常は上記剥離力が凡そ０．０１Ｎ／２０ｍｍ以上であることが好ましい。なお、上記剥離力を測定する際の具体的な操作は、例えば、後述する実施例の記載に準じて行うことができる。
【００４９】
好ましい一態様では、上記剥離層（ＲＡ層およびＲＢ層）のうち少なくとも粘着層側の表面（すなわち剥離面）が、ポリオレフィンを主成分とする剥離面形成用組成物により構成されている。かかる構成の剥離層は、粘着層からの剥離性に優れたものとなりやすいので好ましい。上記ポリオレフィンは、例えば、α−オレフィンのホモポリマー、二種以上のα−オレフィンの共重合体、一種または二種以上のα−オレフィンと他のビニルモノマーとの共重合体、等であり得る。α−オレフィンとしては、炭素原子数２〜１２程度のものを好ましく使用し得る。上記ポリオレフィンの具体例としては、ポリエチレン（ＰＥ）、ポリプロピレン（ＰＰ）、ポリ１−ブテン、エチレン−プロピレン共重合体、エチレン−１−ブテン共重合体、プロピレン−１−ブテン共重合体、エチレン−プロピレン−１−ブテン共重合体、エチレンおよび／またはプロピレンと炭素原子数５〜１２のα−オレフィンとの共重合体、エチレン−非共役ジエン共重合体、プロピレン−非共役ジエン共重合体、１−ブテン−非共役ジエン共重合体、エチレン−１−ブテン−非共役ジエン共重合体、等が挙げられる。このようなポリオレフィンのうち一種を単独で含む組成物であってもよく、二種以上を組み合わせて含む組成物であってもよい。
【００５０】
上記剥離面形成用組成物の一好適例として、上記ポリオレフィンの主モノマーがエチレンである組成物（ＰＥ組成物）、および、上記主モノマーがプロピレンである組成物（ＰＰ組成物）が挙げられる。上記ＰＥ組成物は、エチレンのホモポリマーであってもよく、主モノマーとしてのエチレンと他のα−オレフィン（例えば、炭素原子数３〜１２のα−オレフィン）との共重合体であってもよい。上記α−オレフィンの好適例としては、プロピレン、１−ブテン、１−ヘキセン、４−メチル−１−ペンテン、１−オクテン等が挙げられる。上記ＰＥ組成物としては、低密度ポリエチレン（ＬＤＰＥ）、直鎖状低密度ポリエチレン（ＬＬＤＰＥ）、高密度ポリエチレン（ＨＤＰＥ）のいずれも使用可能である。上記ＰＰ組成物は、プロピレンのホモポリマー（すなわちホモポリプロピレン）であってもよく、主モノマーとしてのプロピレンと他のα−オレフィン（例えば、炭素原子数２または４〜１２のα−オレフィン）との共重合体であってもよい。ホモポリプロピレンとしては、アイソタクチックポリプロピレン、シンジオタクチックポリプロピレン、アタクチックポリプロピレンのいずれも使用可能である。
【００５１】
好ましい一態様では、剥離層のうち少なくとも粘着剤層側の表面がＰＥ組成物からなる。例えば、ＬＤＰＥおよび／またはＬＬＤＰＥを好ましく採用することができる。より剥離性に優れた剥離層を形成し得るという観点からは、ＬＬＤＰＥが特に好ましい。
【００５２】
ＲＡ層およびＲＢ層の各々は、単層構造であってもよく、２層以上（典型的には２〜５層、例えば２〜３層）からなる多層構造であってもよい。ＲＡ層とＲＢ層とは、構造（層の数、厚さ等）および／または組成が同一であってもよく、異なってもよい。単層構造の剥離層には、粘着シートの共押出成形が容易であるという利点がある。かかる単層構造の剥離層においては、その全体が上記のようにポリオレフィンを主成分とする剥離面形成用組成物により形成されていることが好ましい。かかる構成を有する剥離層は、押出成形の際における成膜安定性や、粘着層から分離した（すなわち使用後の）剥離層の処分（例えば焼却処分）しやすさの点でも有利である。
【００５３】
ここに開示される粘着シートを構成する剥離層が多層構造である場合、それらの層のうち最も粘着層側の層は、上記ポリオレフィンを主成分とする剥離面形成用組成物からなることが好ましい。他の層の組成は、ここに開示される粘着シートの押出成形が可能な組成であればよく、従来公知の各種熱可塑性樹脂組成物を特に限定なく用いることができる。このような多層構造の剥離層によると、例えば該剥離層の背面（剥離面とは反対側の表面、すなわち粘着シートの表面に露出する面）を構成する層として印字性のよい組成物からなる層を採用することにより、粘着面からの優れた剥離性と、背面における良好な印字性とを高度に両立させることができる。
【００５４】
多層構造の剥離層を備えた粘着シートの一構成例を図２に示す。この粘着シート２０では、ＲＡ層２４およびＲＢ層２６がいずれも二層構造である。ＲＡ層２４およびＲＢ層２６は、それぞれ、粘着層１２側の層（前面層）２４２，２６２と、背面側の層（背面層）２４４，２６４とからなる。ＲＡ層２４およびＲＢ層２６は、粘着層１２の第一面１２Ａおよび第二面１２Ｂから、界面剥離により引き剥がし可能である。すなわち、前面層２４２，２６２の粘着層側表面（剥離面）２４２Ａ，２６２Ａは、粘着層１２に対して剥離性を示す。一方、前面層２４２と背面層２４４との間、および前面層２６２と背面層２６４との間は、典型的には非剥離性である。
【００５５】
上記剥離層には、劣化防止等を目的として、例えば、光安定剤（例えばヒンダードアミン系光安定剤）、紫外線吸収剤、酸化防止剤等の耐候安定剤；酸化カルシウム、酸化マグネシウム、シリカ、酸化亜鉛、酸化チタンの等の充填材；染料や顔料等の着色剤；等を必要に応じて含有させることができる。必要に応じて剥離層に含有させ得る他の添加剤として、目ヤニ防止剤、滑剤、アンチブロッキング剤、発泡剤、ポリエチレンイミン等を例示することができる。ここに開示される粘着シートは、その粘着シートを構成する剥離層に、該剥離層の表面にブリードさせて剥離性を高めるための低分子量化合物（例えば、脂肪酸アミド等）が特に添加されていない態様でも好ましく実施することができる。すなわち、かかる態様においても上記剥離層を粘着面から適切に剥離し得る。
【００５６】
ここに開示される粘着シートにおいて、粘着層の厚さは特に制限されず、該粘着層に求められる粘着力等に応じて適宜設定することができる。粘着層の厚さが小さすぎると、所望の粘着力が得られにくくなったり、粘着層を均一な厚みに押出成形することが困難となったりする場合があり得る。粘着層の厚さが大きすぎると、該粘着層の透明性が損なわれたり、剥離層の剥離性が低下したりすることがあり得る。通常は、粘着層の厚さを２μｍ〜２００μｍ程度とすることが適当であり、好ましくは３μｍ〜１５０μｍ、より好ましくは４μｍ〜１００μｍ（例えば５μｍ〜５０μｍ）である。
【００５７】
上記粘着層は、単層構造であってもよく、２層以上（典型的には２〜５層、例えば２〜３層）からなる多層構造であってもよい。単層構造の粘着層には、粘着シートの共押出成形が容易であるという利点がある。多層構造の場合には、各々の層の厚みが２μｍ以上（好ましくは３μｍ以上、より好ましくは５μｍ以上）であることが好ましい。例えば、ＲＡ層側の表面とＲＢ層側の表面とで組成の異なる多層（例えば２層）構造の粘着層であってもよい。かかる構成の粘着層は、ＲＡ層の剥離力とＲＢ層の剥離力とに差をつけたい場合に好ましく採用され得る。
【００５８】
ここに開示される粘着シートにおいて、剥離層（ＲＡ層およびＲＢ層）の厚さは特に制限されず、粘着シートの製造態様、使用態様等に応じて適宜設定することができる。例えば、製造後の粘着シートをロール状に巻いた状態（粘着シートロールの形態）で保管、移送等する場合には、ある程度の柔軟性が粘着シートに求められることから、各剥離層の厚さを概ね５００μｍ以下とすることが適当であり、好ましくは２００μｍ以下、より好ましくは１５０μｍ以下である。また、ハンドリング性（例えば、粘着シートの取扱性、粘着層から剥離層を剥離する際の操作性）の観点から、各剥離層は５μｍ以上の厚みを有することが適当であり、好ましくは１０μｍ以上、より好ましくは１５μｍ以上（例えば２０μｍ以上）である。
【００５９】
ここに開示される粘着シートは、粘着層および剥離層（ＲＡ層およびＲＢ層）の組成にそれぞれ対応する粘着層形成用組成物および剥離層形成用組成物（ＲＡ層形成用組成物およびＲＢ層形成用組成物）を用いて、剥離層と粘着層を共押出法によってシート状に成形（成膜）することにより得られる。上記共押出法は、各種多層フィルムの製造において一般的に用いられるインフレーション法、Ｔダイ法等に準じて実施することができる。
【００６０】
上記粘着シートは、共押出成形後、必要に応じて、長手方向（押出方向）もしくは幅方向（押出方向と直交する方向）の一軸に、あるいは長手方向および幅方向の二軸に延伸することができる。長手方向への延伸倍率は、例えば１．０１〜１０倍（好ましくは１．０１〜５倍、より好ましくは１．０１〜３倍）とすることができる。幅方向への延伸倍率は、例えば１．０１〜８倍（好ましくは１．０１〜４倍、より好ましくは１．０１〜２．５倍）とすることができる。上記延伸は、一軸当たり１段階で行ってもよく、粘着シートの用途に応じて２段階以上に分けて行ってもよい。例えば、１段階目の延伸倍率を１．０１〜４倍とし、２段階目の延伸倍率を１．０１〜２．５倍とすることができる。延伸する際の延伸温度は特に限定されない。延伸性などの観点から、剥離層を構成するポリマーのガラス転移温度（Ｔｇ）に対して、（Ｔｇ−２０℃）〜（Ｔｇ＋５０℃）程度の温度で延伸を行うことができる。
【００６１】
ここに開示される粘着シートの他の好ましい一態様では、測定温度２３℃、引張速度３００ｍｍ／分、剥離角度１８０度の条件において、前記粘着層のＳＵＳ板に対する粘着力が１．０Ｎ／２０ｍｍ以上である。上記粘着力が２．０Ｎ／２０ｍｍ以上（さらには２．５Ｎ／２０ｍｍ以上）であってもよい。この粘着力は、上記ＲＡ層を粘着層から剥離する際の剥離力および上記ＲＢ層を粘着層から剥離する際の剥離力のうち、少なくとも一方よりも高い値であることが好ましく、いずれよりも高い値であることがより好ましい。上記粘着力の上限は特に制限されないが、通常は、上記粘着力が５０．０Ｎ／２０ｍｍ以下であることが適当である。なお、上記粘着力の測定は、後述する実施例に記載した粘着力の測定方法に沿って、ＪＩＳ  Ｚ  ０２３７（２０００）に準拠して行うことができる。
【００６２】
ここに開示される粘着シートは、透明性に優れたアクリル系重合体をベースポリマーとする両面接着性の粘着層を備え、かつ該粘着層の粘着面を使用時（貼付時）まで清浄に維持するのに適した構成を有することから、少なくとも一方が光透過性を有する部品を貼り合わせる用途（換言すれば、粘着層の外観が視認され得る用途）に好ましく利用され得る。例えば、液晶ディスプレイパネル、プラズマディスプレイパネル（ＰＤＰ）、有機エレクトロルミネッセンス（ＥＬ）ディスプレイ等の構成要素として用いられる光学部品の貼り合わせに使用される粘着シートとして好適である。特に、液晶ディスプレイパネル用の偏光板（偏光フィルム）、波長板、位相差板、光学補償フィルム、輝度向上フィルム、光拡散シート、反射シート等の光学部品に適用される粘着シートとして有用である。
【００６３】
以下、本発明に関するいくつかの実施例を説明するが、本発明をかかる具体例に示すものに限定することを意図したものではない。なお、以下の説明中の「部」および「％」は、特に断りがない限り質量基準である。
【００６４】
また、以下の説明中のＭｗは、次の条件でＧＰＣを行って求めたものである。
ＧＰＣ測定条件
・測定装置：東ソー（ＴＯＳＯＨ）社製、型式「ＨＬＣ−８１２０ＧＰＣ」
・カラム：東ソー社製、ＴＳＫｇｅｌ  ＳｕｐｅｒＨＺＭ−Ｈ／ＨＺ４０００／ＨＺ３０００／ＨＺ２０００を直列に接続して使用した。
・カラムサイズ：各々、内径６．０ｍｍ×長さ１５．０ｃｍ
・カラム温度：４０℃
・流速：０．６ｍＬ／分
・溶離液：テトラヒドロフラン
・サンプル注入量：２０μＬ
・検出器：ＲＩ（示差屈折計）
・標準試料：ポリスチレン
【００６５】
＜アクリル系ブロック共重合体Ａｃ１の合成＞
窒素導入管、温度計および攪拌機を備えた容量２リットル（Ｌ）の反応容器内を窒素ガスで置換した後、トルエン８００ｍＬ、Ｎ，Ｎ，Ｎ’，Ｎ”，Ｎ”−ペンタメチルジエチレントリアミン２．５ｍＬ、イソブチルビス（２，６−ジ−ｔ−ブチル−４−メチルフェノキシ）アルミニウムの０．６ｍｏｌ／Ｌトルエン溶液３４ｍＬ、およびｓｅｃ−ブチルリチウムの１．３ｍｏｌ／Ｌトルエン溶液３．５ｍＬを仕込んだ。ここにメチルメタクリレート（ＭＭＡ）３２ｍＬを加え、室温で３時間反応させた。次いで、反応液を−１５℃に冷却し、ｎ−ブチルアクリレート（ＢＡ）１５０ｍＬを７時間かけて滴下した。続いて、ＭＭＡ３２ｍＬを加え、反応液を室温に戻して約１０時間攪拌した。この反応液を大量のメタノール中に注ぎ、析出した沈殿物を回収して、ポリＭＭＡ−ポリＢＡ−ポリＭＭＡのトリブロック構造を有するアクリル系ブロック共重合体を得た。得られた共重合体のＭｗは約８．０×１０４であり、ポリＭＭＡブロック（二つのブロックの合計質量）とポリＢＡブロックとの質量比は約３０／７０であった。以下、この共重合体を「Ａｃ１」という。
【００６６】
＜アクリル系ブロック共重合体Ａｃ２の合成＞
窒素導入管、温度計および攪拌機を備えた容量２Ｌの反応容器内を窒素ガスで置換した後、トルエン８００ｍＬ、Ｎ，Ｎ，Ｎ’，Ｎ”，Ｎ”−ペンタメチルジエチレントリアミン２．２ｍＬ、イソブチルビス（２，６−ジ−ｔ−ブチル−４−メチルフェノキシ）アルミニウムの０．６ｍｏｌ／Ｌトルエン溶液３２ｍＬ、およびｓｅｃ−ブチルリチウムの１．３ｍｏｌ／Ｌトルエン溶液２．２ｍＬを仕込んだ。ここにＭＭＡ３２ｍＬを加え、室温で３時間反応させた。次いで、反応液を−３０℃に冷却し、２ＥＨＡ２１０ｍＬを７時間かけて滴下した。続いて、ＭＭＡ３２ｍＬを加え、反応液を室温に戻して約１０時間攪拌した。この反応液を大量のメタノール中に注ぎ、析出した沈殿物を回収して、ポリＭＭＡ−ポリ２ＥＨＡ−ポリＭＭＡのトリブロック構造を有するアクリル系ブロック共重合体を得た。得られた共重合体のＭｗは約８．５×１０４であり、ポリＭＭＡブロック（二つのブロックの合計質量）とポリ２ＥＨＡブロックとの質量比は約３０／７０であった。以下、この共重合体を「Ａｃ２」という。
【００６７】
＜例１＞
ＲＡ層（第一剥離層）形成用組成物としての低密度ポリエチレン（ＬＤＰＥ）（東ソー社製、商品名「ペトロセン１９０」）と、粘着層形成用組成物としてのアクリル系ブロック共重合体（クラレ社製、商品名「ＬＡポリマー  ＬＡ２１４０ｅ」、Ｍｗ約８．０×１０４；以下、この共重合体を「Ａｃ３」という。）と、ＲＢ層（第二剥離層）形成用組成物としてのＬＤＰＥ（ペトロセン１９０）とを押出機に投入し、Ｔダイから溶融押出を行って、ＲＡ層（厚さ５０μｍ）／粘着層（厚さ１０μｍ）／ＲＢ層（厚さ５０μｍ）が重なったシート形状に成形した。この三層構造のシートを、ＲＡ層が外側となるようにロール状に巻き取って、粘着層の第一面および第二面上にそれぞれ第一、第二の剥離層を有する粘着シート（サンプル１）を得た。
【００６８】
＜例２＞
ＲＡ層／粘着層／ＲＢ層の厚みを１００μｍ／２０μｍ／１００μｍとした点以外は例１と同様にして、粘着シート（サンプル２）を作製した。
【００６９】
＜例３＞
ＲＡ層形成用組成物およびＲＢ層形成用組成物として線状低密度ポリエチレン（ＬＬＤＰＥ）（住友化学社製、商品名「スミカセンＥ  ＦＶ４０１」）を使用した。その他の点については例１と同様にして、粘着シート（サンプル３）を作製した。
【００７０】
＜例４＞
ＲＡ層形成用組成物としてＬＬＤＰＥ（スミカセンＥ  ＦＶ４０１）を使用し、ＲＢ層形成用組成物としてはＬＤＰＥ（ペトロセン１９０）を使用した。その他の点については例１と同様にして、粘着シート（サンプル４）を作製した。
【００７１】
＜例５＞
ＲＡ層形成用組成物およびＲＢ層形成用組成物としてホモポリプロピレン（ＰＰ）（日本ポリプロ社製、商品名「ノバテックＰＰ  ＦＬ６Ｈ」）を使用した。その他の点については例１と同様にして、粘着シート（サンプル５）を作製した。
【００７２】
＜例６＞
本例では、粘着層形成用組成物としてＡｃ１（ポリＭＭＡ−ポリＢＡ−ポリＭＭＡのトリブロック構造を有するアクリル系ブロック共重合体）を使用した。その他の点については例１と同様にして、粘着シート（サンプル６）を作製した。
【００７３】
＜例７＞
本例では、粘着層形成用組成物としてＡｃ２（ポリＭＭＡ−ポリ２ＥＨＡ−ポリＭＭＡのトリブロック構造を有するアクリル系ブロック共重合体）を使用した。その他の点については例１と同様にして、粘着シート（サンプル７）を作製した。
【００７４】
＜例８＞
ＲＢ層形成用組成物としてポリエチレンテレフタレート（ＰＥＴ）（日本ユニペット社製、商品名「ユニペット  ＲＴ５４３」）を使用し、ＲＡ層形成用組成物としてはＬＤＰＥ（ペトロセン１９０）を使用した。その他の点については例１と同様にして、粘着シート（サンプル８）を作製した。
【００７５】
＜例９＞
本例では、ＲＡ層形成用組成物およびＲＢ層形成用組成物としてＰＥＴ（ユニペット  ＲＴ５４３）を使用した。その他の点については例１と同様にして、粘着シート（サンプル９）を作製した。
【００７６】
＜例１０＞
粘着層形成用組成物として、エチレン−酢酸ビニル共重合体（ＥＶＡ）（東ソー社製、商品名「ウルトラセン  ６３３」）を使用した。その他の点については例１と同様にして、粘着シート（サンプル１０）を作製した。
【００７７】
＜例１１＞
粘着層形成用組成物として、スチレン−エチレン−ブチレン−スチレン共重合体（ＳＥＢＳ）（旭化成社製、商品名「タフテック  Ｈ１２２１」）を使用した。その他の点については例１と同様にして、粘着シート（サンプル１１）を作製した。
【００７８】
上記で作製したサンプル１〜１１につき、温度２３℃、相対湿度５０％の条件で、以下の評価を行った。
【００７９】
＜剥離性評価＞
各サンプルから長さ１００ｍｍ、幅２０ｍｍの短冊状の試験片を切り出した。その試験片の角部において、該試験片の表裏両側から市販の粘着テープ（例えば、日東電工社製、商品名「ダンプロンテープＮｏ．３７５」）を貼り付け、次いでそれらを引き離して、上記試験片の一端から長手方向３０ｍｍの位置まで粘着層からＲＡ層を剥離させた。その一部剥離させた試験片のＲＡ層と残りの層（粘着層およびＲＢ層）とをそれぞれ引張試験機のチャックで掴み、１０ｍ／分の引張速度で１８０度方向に剥離して、該剥離に要する引き剥がし力（ＲＡ層の粘着層からの剥離力）を測定した。また、このときＲＡ層が粘着層との界面で剥離した場合には、ＲＡ剥離性「良好」とした。また、上記で粘着テープを引き離した際、粘着層からＲＡ層を剥離させることができなかった場合には、ＲＡ層剥離性「不良」とした。
さらに、上記ライナー剥離力測定後の試験片につき、ＲＡ層を剥離したことで露出した粘着層の第一面（第一粘着面）に厚さ２５μｍのＰＥＴフィルムを貼り合わせて裏打ちした。そして、試験片のＲＢ層に貼り付けた粘着テープを引っ張り、該試験片の一端において、ＰＥＴフィルムに貼り付けられた粘着層からＲＢ層を剥離させた。そのＲＢ層を剥離させた部分を手で掴んで約１０ｍ／分の引張速度で１８０度方向に引き剥がした。このとき、ＲＢ層が粘着層との界面で剥離した場合には、ＲＢ剥離性「良好」とした。また、上記でＲＢ層に貼り付けた粘着テープを引っ張った際、粘着層からＲＢ層を剥離させることができなかった場合には、ＲＢ層剥離性「不良」とした。
【００８０】
＜粘着力測定＞
各サンプルから長さ１００ｍｍ、幅２０ｍｍの短冊状の試験片を切り出した。その試験片の角部において、該試験片の表裏両側から市販の粘着テープを貼り付け、次いでそれらを引き離して粘着層からＲＡ層を剥離させ、これにより露出した粘着層の第一面に厚さ２５μｍのＰＥＴフィルムを貼り合わせて裏打ちした。
ＪＩＳ  Ｚ  ０２３７（２０００）に準拠して粘着力を測定した。具体的には、被着体としてＳＵＳ４３０ＢＡ板を用い、トルエンでその表面を洗浄した。上記試験片のＲＢ層に貼り付けた粘着テープを引っ張って、該ＲＢ層を粘着層から剥離させた。これにより露出した粘着層の第二面（第二粘着面）を上記被着体の表面に、２ｋｇのローラを１往復させて圧着した。圧着から３０分後に、３００ｍｍ／分の引張速度で試験片を１８０度方向に剥離して粘着力を測定した。なお、例９〜１１については、粘着層からＲＡ層を剥離することができなかったため、粘着力を測定することができなかった。
【００８１】
【表１】
2011256320.tif 000003
【００８２】
【表２】
2011256320.tif 000004
【００８３】
これらの表に示されるように、粘着層形成用組成物としてアクリル系ブロック共重合体を用い、ＲＡ層、ＲＢ層形成用組成物としてポリオレフィン（より具体的には、ポリエチレンまたはポリプロピレン）を用いたサンプル１〜７は、いずれも、剥離力が１．０Ｎ／２０ｍｍ以下（より詳しくは０．６Ｎ／２０ｍｍ以下）であり、かつ良好な剥離性を示した。また、これらのサンプルは、いずれも、ＳＵＳ板に対して１．０Ｎ／２０ｍｍ以上（より詳しくは１．２Ｎ／２０ｍｍ以上）の粘着力を示した。アクリル系ブロック共重合体としてＡｃ２またはＡｃ３を用いたサンプルでは、２．５Ｎ／２０ｍｍ以上の粘着力が実現された。ＲＡ層、ＲＢ層形成用組成物としてポリプロピレンを用いたサンプル５に比べて、ポリエチレン（特にＬＬＤＰＥ）を用いたサンプルによると、粘着層の厚さが同程度であっても、より高い剥離性（より低い剥離力）が実現された。例えば、ＲＡ層形成用組成物としてＬＬＤＰＥを用いたサンプル３，４では、２．５Ｎ／２０ｍｍ以上の粘着力と、０．４Ｎ／２０ｍｍ以下の剥離力とを両立させることができた。
【００８４】
これに対して、アクリル系ブロック共重合体からなる粘着層と、ＰＥＴからなるＲＡ層および／またはＲＢ層とを共押出ししてなるサンプル８，９では、そのＰＥＴからなる層を粘着層から適切に剥離することができなかった。また、粘着層の構成材料をアクリル系ブロック共重合体からＥＶＡまたはＳＥＢＳに変更し、ＬＤＰＥからなるＲＡ層、ＲＢ層と上記粘着層とを共押出ししてなるサンプル１０，１１においても、ＲＡ層、ＲＢ層を粘着層から適切に剥離することができなかった。
【００８５】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
【符号の説明】
【００８６】
１０，２０  粘着シート
１２  粘着層
１２Ａ  第一面
１２Ｂ  第二面
１４，２４  ＲＡ層（第一剥離層）
１４Ａ，２４２Ａ  剥離面
２４２  前面層
２４４  背面層
１６，２６  ＲＢ層（第二剥離層）
１６Ａ，２６２Ａ  剥離面
２６２  前面層
２６４  背面層
【図１】
2011256320.tif 000005
【図２】
2011256320.tif 000006